(57)【要約】  レーザー加工及びデスミア処理後にキャリアを剥離する回路形成プロセスに特に適したキャリア付銅箔、すなわちキャリアの加熱プレス耐性（耐熱性）、レーザー加工性、デスミア処理におけるキャリアの耐食性、デスミア処理における剥離層の耐食性、及びキャリア剥離強度に優れたキャリア付銅箔が提供される。このキャリア付銅箔は、ポリエチレンナフタレート樹脂（ＰＥＮ）、ポリエーテルサルフォン樹脂（ＰＥＳ）、ポリイミド樹脂、及びポリフェニレンサルファイド樹脂から選択される少なくとも１種の樹脂で構成されるキャリアと、キャリア上に設けられ、主としてシリコンを含んでなるシリコン層と、シリコン層上に設けられ、主として炭素を含んでなる炭素層と、炭素層上に設けられる極薄銅層とを備える。
2017110404.tif 000002
【特許請求の範囲】
【請求項１】
ポリエチレンナフタレート樹脂、ポリエーテルサルフォン樹脂、ポリイミド樹脂、及びポリフェニレンサルファイド樹脂から選択される少なくとも１種の樹脂で構成されるキャリアと、
前記キャリア上に設けられ、主としてシリコンを含んでなるシリコン層と、
前記シリコン層上に設けられ、主として炭素を含んでなる炭素層と、
前記炭素層上に設けられる極薄銅層と、
を備えた、キャリア付銅箔。
【請求項２】
前記シリコン層のシリコン濃度が６０原子％以上である、請求項１に記載のキャリア付銅箔。
【請求項３】
前記シリコン層が１〜５０ｎｍの厚さを有する、請求項１又は２に記載のキャリア付銅箔。
【請求項４】
前記炭素層が０．１〜１０ｎｍの厚さを有する、請求項１〜３のいずれか一項に記載のキャリア付銅箔。
【請求項５】
前記極薄銅層の前記炭素層と反対側の表面が、ＪＩＳ  Ｂ  ０６０１−２００１に準拠して測定される、０．２〜１００ｎｍの算術平均粗さＲａを有する、請求項１〜４のいずれか一項に記載のキャリア付銅箔。
【請求項６】
前記極薄銅層が５０〜２５００ｎｍの厚さを有する、請求項１〜５のいずれか一項に記載のキャリア付銅箔。
【請求項７】
請求項１〜６のいずれか一項に記載のキャリア付銅箔と、
前記キャリア付銅箔の前記極薄銅層上に設けられる樹脂組成物層と、
を備えた、樹脂付銅箔。
【請求項８】
少なくともコア層の片面に樹脂層及び請求項１〜６のいずれか一項に記載のキャリア付銅箔を順に積層して、又は請求項７に記載の樹脂付銅箔を積層して、キャリア付積層体を形成する工程と、
前記キャリア付積層体にレーザー加工を施して、ビアホールを形成する工程と、
前記ビアホールのスミアを除去するデスミア処理工程と、
前記デスミア処理工程後、前記キャリアを剥離するキャリア剥離工程と、
を含む、プリント配線板の製造方法。
【請求項９】
前記デスミア処理工程と前記キャリア剥離工程との間、又は前記キャリア剥離工程後に、無電解銅めっきを行う工程をさらに含む、請求項８に記載の方法。
【発明の詳細な説明】
【技術分野】
【０００１】
本発明は、キャリア付銅箔、樹脂付銅箔、及びプリント配線板の製造方法に関する。
【背景技術】
【０００２】
近年、回路の微細化に適したプリント配線板の製造工法として、ＭＳＡＰ（モディファイド・セミ・アディティブ・プロセス）法が広く採用されている。ＭＳＡＰ法は、極めて微細な回路を形成するのに適した手法であり、その特徴を活かすため、キャリア付銅箔を用いて行われている。例えば、図４及び５に示されるように、キャリア付銅箔の極薄銅層１１８を、内層導体１２６を備えたコア層１２４上に樹脂層１２２を備えた樹脂基板に、プライマー層１１９を用いてプレスして密着させ、キャリア（図示せず）を引き剥がす（工程（ａ））。次いで、レーザー加工によりビアホール１２８を形成し、ビアホール１２８内をデスミア処理する（工程（ｂ））。次いで、無電解銅めっき１３０を施した（工程（ｃ））後に、フォトレジスト１３１を用いた露光及び現像により所定のパターンでマスキングし（工程（ｄ））、電気銅めっき１３２を施す（工程（ｅ））。フォトレジスト１３１を除去して配線部分１３２ａを形成した（工程（ｆ））後、隣り合う配線部分１３２ａ間の不要な極薄銅箔等をそれらの厚み全体にわたってフラッシュエッチングにより除去して（工程（ｇ））、所定のパターンで形成された配線１３４を得る。【０００３】
ところで、近年の携帯用電子機器等の電子機器の小型化及び高機能化に伴い、プリント配線板には配線パターンの更なる微細化（ファインピッチ化）が求められている。かかる要求に対応するためには、プリント配線板製造用銅箔には従前以上に薄いものが望まれている。そこで、キャリア付銅箔において銅箔層をスパッタリング法等の気相法で形成する手法が提案されている。例えば、特許文献１（特許第４７２６８５５号公報）には、キャリアシートの表面に接合界面層を介して銅箔層を有するキャリアシート付銅箔が開示されており、当該接合界面層は、物理蒸着法を用いて形成した金属層／炭素層の２層からなり、銅箔層は、接合界面層上に物理蒸着法で１０ｎｍ〜３００ｎｍ厚さの第１銅層を形成し、更に電解法で第２銅層を形成することにより得られたものであることが開示されている。また、この文献には、この接合界面層を構成する金属層が、タンタル、ニオブ、ジルコニウム、ニッケル、クロム、チタン、鉄、ケイ素、モリブデン、バナジウム、及びタングステンのいずれかで構成された層でありうることが記載されている。特許文献１に開示されるキャリア付銅箔等によれば、３００℃を超えるプレス加工温度が負荷されても、キャリア箔層と銅箔層とが、工業的に採用可能な安定した引き剥がし強さを達成できるとされている。【０００４】
一方で、キャリアとして樹脂フィルムを用いたキャリア付銅箔が知られている。例えば，特許文献２（特開２０１５−１５７４７２号公報）には、離型フィルムの剥離層の上に銅層が設けられた離型フィルム付銅箔が開示されており、剥離層にはフィルム側から金属層及び炭素層がこの順に形成されることが記載されている。この文献では、金属層の好ましい例として、アルミニウム、亜鉛、チタン、クロム、鉄、コバルト、ニッケル、ゲルマニウム、白金、金、及び鉛が記載される一方、フィルムを構成するポリマーの好ましい例として、ポリイミド、ポリエチレンテレフタレート、ポリエチレンナフタレート、ポリブチレンテレフタレート、シンジオタクチックポリスチレンフィルム、芳香族ポリアミドフィルム、変性ポリフェニレンエーテルフィルム、フッ素系フィルム、及び液晶ポリマーフィルムが記載されている。
【先行技術文献】
【特許文献】
【０００５】
【特許文献１】特許第４７２６８５５号公報
【特許文献２】特開２０１５−１５７４７２号公報
【発明の概要】
【０００６】
ところで、上述したようなＭＳＡＰ法には以下のような問題点がある。第一に、レーザー加工時の樹脂飛散物が極薄銅層上に付着してしまい、配線パターンの形成に支障を来たすおそれがある。第二に、極薄銅層が薄い場合はファインパターン形成性に優れるが、キャリア剥離した後にデスミア処理や無電解めっき工程（特にその前処理であるソフトエッチング）を行うと、極薄銅層がエッチングされてピンホールを生じやすく、配線パターンの欠けを生じるおそれがある。このため、キャリアを積層させた状態でレーザー加工及びデスミア処理を行い、その後にキャリアを剥離することができれば好都合である。すなわち、キャリアごと積層体をレーザー穿孔及びデスミア処理を一貫して行う手法である。しかしながら、この場合、キャリアが銅箔等の金属キャリアであるとレーザー加工にはかなり高いエネルギーを要することとなる。例えば、赤外波長で比較的低エネルギーの炭酸ガスレーザーでは金属キャリアに孔を開けるのは困難である。そこで、より高エネルギーのＵＶ−ＹＡＧレーザーやエキシマレーザーを用いることが考えられる。実際、Ｌ／Ｓ（ライン／スペース）が５μｍ以下／５μｍ以下でビアホール径５０μｍ以下といったファインピッチ用途を指向する場合、高エネルギーのレーザーは短波長であるため有利となる。しかしながら、かかる高エネルギーレーザーにより金属キャリアに孔を開けた場合、高エネルギーに起因してビアホール形状が設計どおりの形状となりにくく、ビアホール径精度に劣る、すなわちレーザー加工性に劣るものとなる。また、高エネルギーでビアホールをレーザー穿孔により形成した場合、レーザー光のエネルギーが強すぎて内層導体を貫通してしまうため、有底ビアを安定して形成することが困難となる。そこで、レーザー加工性の向上、さらにはそれによる量産性及びスループット向上の観点から金属キャリアの代わりに樹脂キャリアを用いることが考えられる。この点、特許文献２に列挙されるように多種多様の樹脂キャリアが知られているが、それらの多くは耐熱性の低い樹脂からなるものであり、基材とのプレス接合時の加熱で劣化してクラック等を生じさせてしまう。また、樹脂キャリアそのものにデスミア耐性がなくデスミア工程で溶出変形する問題や、樹脂キャリアそのものがデスミア工程で安定であっても、デスミア工程後に剥離層を起点として樹脂キャリアが浮き上がるという問題もある。
【０００７】
本発明者らは、今般、キャリアを特定の樹脂で構成し、かつ、剥離層をシリコン層及び炭素層の２層構成とすることで、レーザー加工及びデスミア処理後にキャリアを剥離する回路形成プロセスに特に適したキャリア付銅箔を提供できるとの知見を得た。具体的には、キャリアの加熱プレス耐性（耐熱性）、レーザー加工性、デスミア処理におけるキャリアの耐食性、デスミア処理における剥離層の耐食性、及びキャリア剥離強度に優れたキャリア付銅箔を提供できるとの知見を得た。
【０００８】
したがって、本発明の目的は、レーザー加工及びデスミア処理後にキャリアを剥離する回路形成プロセスに特に適したキャリア付銅箔、すなわちキャリアの加熱プレス耐性（耐熱性）、レーザー加工性、デスミア処理におけるキャリアの耐食性、デスミア処理における剥離層の耐食性、及びキャリア剥離強度に優れたキャリア付銅箔を提供することにある。
【０００９】
本発明の一態様によれば、ポリエチレンナフタレート樹脂（ＰＥＮ）、ポリエーテルサルフォン樹脂（ＰＥＳ）、ポリイミド樹脂（ＰＩ）、及びポリフェニレンサルファイド樹脂（ＰＰＳ）から選択される少なくとも１種の樹脂で構成されるキャリアと、
前記キャリア上に設けられ、主としてシリコンを含んでなるシリコン層と、
前記シリコン層上に設けられ、主として炭素を含んでなる炭素層と、
前記炭素層上に設けられる極薄銅層と、
を備えた、キャリア付銅箔が提供される。
【００１０】
本発明の他の一態様によれば、上記のキャリア付銅箔と、
前記キャリア付銅箔の前記極薄銅層上に設けられる樹脂組成物層と、
を備えた、樹脂付銅箔が提供される。
【００１１】
本発明の他の一態様によれば、少なくともコア層の片面に樹脂層及び上記キャリア付銅箔を順に積層して、又は上記樹脂付銅箔を積層して、キャリア付積層体を形成する工程と、
前記キャリア付積層体にレーザー加工を施して、ビアホールを形成する工程と、
前記ビアホールのスミアを除去するデスミア処理工程と、
前記デスミア処理工程後、前記キャリアを剥離するキャリア剥離工程と、
を含む、プリント配線板の製造方法が提供される。
【図面の簡単な説明】
【００１２】
【図１】本発明のキャリア付銅箔の一態様を示す模式断面図である。
【図２】本発明のキャリア付銅箔を用いたキャリア付積層体のレーザー加工及びデスミア処理後の状態を概念的に示す図である。
【図３】本発明のプリント配線板の製造方法を説明する図である。
【図４】従来のＭＳＡＰ法を説明するための工程流れ図であり、前半の工程（工程（ａ）〜（ｄ））を示す図である。
【図５】従来のＭＳＡＰ法を説明するための工程流れ図であり、後半の工程（工程（ｅ）〜（ｇ））を示す図である。
【図６】本発明の範囲外のキャリア付銅箔を用いたキャリア付積層体のレーザー加工及びデスミア処理後の望ましくない状態の一例を概念的に示す図である。
【発明を実施するための形態】
【００１３】
キャリア付銅箔
本発明のキャリア付銅箔が図１に模式的に示される。図１に示されるように、本発明のキャリア付銅箔１０は、キャリア１２と、シリコン層１４と、炭素層１６と、極薄銅層１８とをこの順に備えたものである。キャリア１２は、ポリエチレンナフタレート樹脂（ＰＥＮ）、ポリエーテルサルフォン樹脂（ＰＥＳ）、ポリイミド樹脂（ＰＩ）及びポリフェニレンサルファイド樹脂（ＰＰＳ）から選択される少なくとも１種の樹脂で構成される。シリコン層１４は、キャリア１２上に設けられ、主としてシリコンを含んでなる層である。炭素層１６は、シリコン層１４上に設けられ、主として炭素を含んでなる層である。シリコン層１４と炭素層１６が２層構成の剥離層を構成する。極薄銅層１８は、炭素層１６上に設けられる銅からなる層である。必要に応じて、極薄銅層１８上にはシリコン系密着層２０が更に設けられてもよい。また、キャリア１２の両面に上下対称となるように上述の各種層を順に備えてなる構成としてもよい。キャリア付銅箔１０は、上述した特定の樹脂で構成されるフィルム（以下、樹脂フィルムという）をキャリア１２として、また、上述したシリコン層１４及び炭素層１６を剥離層として備えること以外は、公知の層構成を採用すればよく特に限定されない。このようにキャリア１２を特定の樹脂で構成し、かつ、剥離層をシリコン層１４及び炭素層１６の２層構成とすることで、レーザー加工及びデスミア処理後にキャリア１２を剥離する回路形成プロセスに特に適したキャリア付銅箔を提供することができる。具体的には、キャリア１２の加熱プレス耐性（耐熱性）、レーザー加工性、デスミア処理におけるキャリアの耐食性、デスミア処理における剥離層の耐食性、及びキャリア剥離強度に優れたキャリア付銅箔を提供することができる。
【００１４】
図２に本発明のキャリア付銅箔１０を用いたキャリア付積層体のレーザー加工及びデスミア処理後の状態を概念的に示す。図２に示されるように、本発明のキャリア付銅箔１０は、表面に内層導体２６を備えたコア層２４上に、樹脂層２２及びキャリア付銅箔１０を積層して、キャリア１２を付けたままレーザー加工によりビアホール２８を形成する。そして、このビアホール２８に過マンガン酸塩溶液を接触させてスミアを除去するデスミア処理工程が施される。このレーザー加工及びデスミア処理が正常に行われた場合には、図２に示されるとおり、各層の異常溶解も無く、各層の密着不良も無い良好な状態となる。これに対し、本発明の範囲外のキャリア付銅箔を用いたキャリア付積層体のレーザー加工及びデスミア処理後の望ましくない状態の一例が図６に概念的に示される。この図６に示される態様は樹脂キャリア及び剥離層ともに本発明とは異なる構成を採用した一例に相当するものであり、図１と同じ構成部材には同じ符号が付される一方、図１と異なる材質の構成部材であるキャリア、第一界面層及び第二界面層には別の番号として１３、１５及び１７が付されている。そして、この本発明の範囲外の態様においては、以下の２つの問題が典型的に想定される。
（ｉ）キャリアの溶解（図６におけるＡと記される部分を参照）：キャリア１３がデスミア工程で溶解ないし膨潤剥離すると、ビアホール２８のショルダー部分の剥離層（すなわち第一剥離層１５及び第二剥離層１７）が露出する。そして、剥離層も薄いため容易に崩壊し、極薄銅層１８が露出する。この状態で無電解銅めっきの前処理工程（ソフトエッチング）を行うと、ビアホール２８のショルダー部分の極薄銅層１８が消失する。このように給電層である極薄銅層１８が欠落した状態で形成されたビアホール２８には（上層配線層の一部をなす）ビアランド部に電気めっきが析出しない、あるいは樹脂層２２と極薄銅層１８との密着不良を生じる等の問題を生じるおそれがある。
（ｉｉ）剥離層の溶解又は密着不良（図６においてＢと記される部分を参照）：デスミア液で剥離層（第一剥離層１５及び第二剥離層１７）が溶解する、又はキャリア１２と剥離層の間で剥離が生じる。このような箇所においてデスミア液の染み込みが観察される。こうして極薄銅層１８の表面が無電解めっき工程で暴露されることになる。かかる状態であると、無電解銅めっきの前処理工程（ソフトエッチング）でビアホール２８のショルダー部分の極薄銅層１８が消失する。このように給電層である極薄銅層１８が欠落した状態で形成されたビアホール２８には（上層配線層の一部をなす）ビアランド部に電気めっきが析出しない、あるいは樹脂層２２と極薄銅層１８との密着不良を生じる等の問題を生じるおそれがある。
【００１５】
この点、本発明のキャリア付銅箔においては、図２に示されるように、キャリア１２としてポリエチレンナフタレート樹脂（ＰＥＮ）、ポリエーテルサルフォン樹脂（ＰＥＳ）、ポリイミド樹脂（ＰＩ）及びポリフェニレンサルファイド樹脂（ＰＰＳ）から選択される少なくとも１種の樹脂で構成し、かつ、剥離層をシリコン層１４及び炭素層１６の２層構成とすることで、上記２つの問題を同時に解消することができる。すなわち、デスミア処理におけるキャリアの耐食性、及びデスミア処理における剥離層の耐食性の両方を向上させることができる。また、上記特定の樹脂は耐熱性（例えば２２０℃、好ましくは２３０℃、より好ましくは２６０℃での耐熱性）及び耐薬品性に優れるが故に、キャリア１２の加熱プレス耐性に優れる。しかも、キャリア１２は樹脂製であるが故に、金属製キャリアと比べて、レーザー加工性に格段に優れる（すなわちビアホール径精度が高くなる）。その上、上記特定樹脂製のキャリア１２と上記２層構成の剥離層（すなわちシリコン層１４及び炭素層１６）との組合せにより、レーザー加工時やデスミア処理時には剥がれにくく、かつ、デスミア処理後には剥しやすいといった、極めて好都合なキャリア剥離強度を実現することができる。
【００１６】
キャリア１２は、優れた耐熱性を付与できる点で、ポリエチレンナフタレート樹脂（ＰＥＮ）、ポリエーテルサルフォン樹脂（ＰＥＳ）、ポリイミド樹脂（ＰＩ）、及びポリフェニレンサルファイド樹脂（ＰＰＳ）から選択される少なくとも１種の樹脂で構成される。好ましくは、耐熱性と耐食性とを兼ね備える点において、ポリエーテルサルフォン樹脂（ＰＥＳ）、ポリフェニレンサルファイド樹脂（ＰＰＳ）、及びそれらの組合せである。キャリア１２の典型的な形態はフィルム又はシートである。キャリアの厚さは１０〜１００μｍが好ましく、より好ましくは１５〜５０μｍである。このような範囲内の厚さであると、キャリア１２のハンドリングがしやすく、成膜時の熱によるダメージが少ない一方、レーザー加工による高精度のビアホールの形成をしやすい。また、キャリア１２の少なくとも極薄銅層１８側の表面は、ＪＩＳ  Ｂ  ０６０１−２００１に準拠して測定される算術平均粗さＲａが５ｎｍ以上１００ｎｍ以下であるのが、この上に形成される極薄銅層１８の平滑性が保たれる点で好ましい。なお、このような平滑な表面において算術平均粗さＲａを測定する場合、非接触式表面粗さ・形状測定機（レーザー顕微鏡等）による測定値を採用するのが好ましい。
【００１７】
シリコン層１４は、主としてシリコンを含んでなる層である。シリコン層１４を構成するシリコンは典型的には非晶質シリコンである。シリコン層１４はＸＰＳにより測定されるシリコン濃度が６０原子％以上であるのが好ましく、より好ましくは７０原子％以上、さらに好ましくは８０原子％以上、特に好ましくは８５原子％以上、最も好ましくは９０原子％以上である。シリコン濃度の上限値は特に限定されず１００原子％であってもよいが、９８原子％以下が現実的である。シリコン層は、炭素、酸素、水素、又はそれらの組合せをさらに含んでいてもよい。シリコン層１４を構成するシリコン系材料は原料成分や成膜工程等に起因する不可避不純物であるＢ（ボロン）、Ｐ（リン）、Ａｌ（アルミニウム）、Ｓｂ（アンチモン）、Ａｓ（ヒ素）等を含んでいてもよい。例えば、スパッタリングターゲットにＤＣスパッタリングを可能とするためのホウ素等の導電性ドーパントを微量添加した場合、そのようなドーパントの混入は許容されるものである。また、本発明の趣旨を逸脱しない範囲内においてシリコン系密着層は他のドーパントを含んでいてもよい。また、シリコン成膜後には大気に暴露されるため、それに起因して混入する酸素の存在は許容される。シリコン層１４はスパッタリング等の気相法により形成された層であるのが好ましい。シリコン層１４は、ホウ素をドープしたシリコンターゲットを用いてＤＣスパッタリング法等の気相法により形成された層であるのが好ましい。シリコン層１４は厚さ１〜５０ｎｍであることが好ましく、より好ましく３〜２０ｎｍ、さらに好ましくは５〜１５ｎｍ、最も好ましくは８〜１２ｎｍである。この厚さは、層断面を透過型電子顕微鏡のエネルギー分散型Ｘ線分光分析器（ＴＥＭ−ＥＤＸ）で分析することにより測定される値とする。
【００１８】
炭素層１６は主として炭素を含んでなる層であり、好ましくは主として炭素又は炭化水素からなる層であり、より好ましくは硬質炭素膜であるアモルファスカーボンからなる。炭素層１６はＸＰＳにより測定される炭素濃度が６０原子％以上であるのが好ましく、より好ましくは７０原子％以上、さらに好ましくは８０原子％以上、特に好ましくは８５原子％以上である。炭素濃度の上限値は特に限定されず１００原子％であってもよいが、９８原子％以下が現実的である。炭素層１６は不可避不純物（例えば雰囲気等の周囲環境に由来する酸素、炭素、水素等）を含みうる。また、炭素層１６には極薄銅層１８の成膜手法に起因して銅原子が混入しうる。炭素はキャリアとの相互拡散性及び反応性が小さく、３００℃を超える温度でのプレス加工等を受けても、銅箔層と接合界面との間での高温加熱による金属結合の形成を防止して、キャリアの引き剥がし除去が容易な状態を維持することができる。その上、シリコン層１４との組合せにより、上述したように、プリント配線板の製造に用いた場合における、配線パターン外縁の直進性の向上と、極薄銅層とキャリアとの間で製造段階に応じた適度な密着性及び剥離容易性の実現に寄与する。この炭素層１６もスパッタリング等の気相法により形成された層であるのがアモルファスカーボン中の過度な不純物を抑制する点、前述のシリコン層１４成膜との連続生産性の点などから好ましい。炭素層の厚さは０．１〜１０ｎｍが好ましい。この厚さは、層断面を透過型電子顕微鏡のエネルギー分散型Ｘ線分光分析器（ＴＥＭ−ＥＤＸ）で分析することにより測定される値とする。
【００１９】
極薄銅層１８は、いかなる方法で製造されたものでよく、例えば、無電解銅めっき法及び電解銅めっき法等の湿式成膜法、スパッタリング及び真空蒸着等の物理気相成膜法、化学気相成膜、又はそれらの組合せにより形成した銅箔であってよい。特に好ましい極薄銅層は、極薄化によるファインピッチ化に対応しやすい観点から、スパッタリング法や及び真空蒸着等の気相法により形成された銅層であり、最も好ましくはスパッタリング法により製造された銅層である。また、極薄銅層は、無粗化の銅層であるのが好ましいが、プリント配線板製造時の配線パターン形成に支障を来さないかぎり予備的粗化やソフトエッチング処理や洗浄処理、酸化還元処理により二次的な粗化が生じたものであってもよい。極薄銅層の厚さは特に限定されないが、上述したようなファインピッチ化に対応するためには、５０〜２５００ｎｍが好ましく、より好ましくは７５〜２０００ｎｍ、さらに好ましくは９０〜１５００ｎｍ、特に好ましくは１００〜１０００ｎｍ、最も好ましくは１００〜７００ｎｍ又は１５０〜８００ｎｍ又は２００〜１０００ｎｍである。このような範囲内の厚さの極薄銅層はスパッタリング法により製造されるのが成膜厚さの面内均一性や、シート状やロール状での生産性の観点で好ましい。
【００２０】
極薄銅層１８の炭素層１６と反対側の表面（シリコン系密着層２０側の表面）は、ＪＩＳ  Ｂ  ０６０１−２００１に準拠して測定される、０．２〜１００ｎｍの算術平均粗さＲａを有するのが好ましく、より好ましくは１．０〜５０ｎｍ、さらに好ましくは３．０〜３５ｎｍ、特に好ましくは４．０〜３０ｎｍ、最も好ましくは５．０〜２５ｎｍである。このように算術平均粗さが小さいほど、キャリア付銅箔１０を用いて製造されるプリント配線板において、ライン／スペース（Ｌ／Ｓ）が１３μｍ以下／１３μｍ以下（例えば１２μｍ／１２μｍ〜１μｍ／１μｍ）といった程度にまで高度に微細化された配線パターンの形成を形成するのに適したものとなる。なお、このような平滑な表面において算術平均粗さＲａを測定する場合、非接触式表面粗さ・形状測定機（レーザー顕微鏡等）による測定値を採用するのが好ましい。
【００２１】
必要に応じて、極薄銅層１８上にはシリコン系密着層２０が更に設けられてもよい。シリコン系密着層２０は、シリコンを含んでなる層であり、好ましくは主としてシリコンを含んでなる層である。シリコン系密着層２０を構成するシリコンは典型的には非晶質シリコンである。シリコン系密着層２０は、ＸＰＳにより測定されるシリコン濃度が６０〜９８原子％であり、炭素濃度が１．０〜３５．０原子％であり且つ酸素濃度が１．０〜４０．０原子％であるのが好ましい。銅箔の少なくとも片面に、上記炭素濃度及び／又は上記酸素濃度のシリコン系密着層２０を形成することで、スパッタリング等の蒸着法により形成されたような極めて平坦な銅箔表面であっても樹脂層との高い密着強度を実現することができる。しかも、上記組成のシリコン系密着層２０にあっては、プリント配線基板のファインピッチ化に適した望ましい絶縁抵抗をも実現することができ、それによりファインピッチ化された配線パターンにおける配線間のリーク電流の発生を防止ないし低減することができる。シリコン系密着層における炭素原子及び酸素原子は典型的にはシリコン原子と結合している。炭素及び水素を上記量でシリコン系密着層に含有させることで樹脂層と密着性及び絶縁抵抗の両方を実現することができる。また、シリコン系密着層を構成するシリコン系材料は原料成分や成膜工程等に起因して不可避的に混入する不可避不純物を含んでいてもよい。例えば、スパッタリングターゲットにＤＣスパッタリングを可能とするためのホウ素等の導電性ドーパントを微量添加した場合、そのようなドーパントが不可避的にシリコン系密着層に微量に混入しうるが、そのような不可避不純物の混入は許容される。また、本発明の趣旨を逸脱しない範囲内においてシリコン系密着層は他のドーパントを含んでいてもよい。また、シリコン成膜後には大気に暴露されるため、それに起因して混入する酸素の存在は許容される。
【００２２】
シリコン系密着層２０の炭素濃度は、ＸＰＳ（Ｘ線光電子分光）により測定された場合に、１．０〜３５．０原子％であるのが好ましく、より好ましくは５．０〜３４．０原子％、特に好ましくは１０．０〜３０．０原子％、最も好ましくは１２．０〜３０．０原子％である。シリコン系密着層の酸素濃度は、ＸＰＳにより測定された場合に、１２．０〜４０．０原子％であるのが好ましく、より好ましくは１５．０〜３５．０原子％、さらに好ましくは２０．０〜３０．０原子％、最も好ましくは２２．０〜２８．０原子％である。炭素濃度及び酸素濃度が上記範囲内であると、樹脂層との密着性及び絶縁抵抗を有意に向上することができる。そのメカニズムは定かではないが、酸素原子がシリコン系密着層中にある程度存在することで絶縁抵抗に寄与する一方、酸素原子が多すぎると樹脂層との密着性が低下しうる。また、炭素原子もシリコン系密着層中にある程度存在することで密着性及び絶縁抵抗の向上に寄与する。
【００２３】
本明細書において、シリコン層１４、炭素層１６及びシリコン系密着層２０のシリコン濃度、炭素濃度及び酸素濃度は、ＸＰＳ（Ｘ線光電子分光）により測定されるものである。ＸＰＳによる測定は、成膜した直後のシリコン層１４、炭素層１６又はシリコン系密着層２０から行うことが可能である。また、キャリア付銅箔又はそれを用いて製造されたキャリア付積層体、プリント配線板や電子部品の形態においても、存在する場合には、シリコン層１４、炭素層１６又はシリコン系密着層２０を加工等により露出させることで、上述した濃度測定及び結合状態の確認を行うことが可能である。
【００２４】
シリコン系密着層２０は０．１〜１００ｎｍの厚さを有するのが好ましく、より好ましくは２〜１００ｎｍ、さらに好ましくは２〜２０ｎｍ、特に好ましくは４〜１０ｎｍである。このような範囲内であると、樹脂層との密着性及び絶縁抵抗を有意に向上することができる。この厚さは、層断面を透過型電子顕微鏡のエネルギー分散型Ｘ線分光分析器（ＴＥＭ−ＥＤＸ）で分析することにより測定される値とする。
【００２５】
キャリア付銅箔の製造方法
本発明によるキャリア付銅箔１０は、上述したキャリア１２を用意し、該キャリアの片面又は両面に、シリコン層１４、炭素層１６、極薄銅層１８、及び必要に応じてシリコン系密着層２０を形成することにより製造することができる。キャリア１２は、必要に応じて、シリコン層１４等の成膜の前処理として表面処理されてもよい。表面処理工程は、コロナ処理、プラズマ処理、ＵＶオゾン処理等が含まれ、表面粗さを大きくしない範囲で異物の除去や表面の活性化等の目的で行われるのが典型的である。シリコン層１４、炭素層１６、極薄銅層１８、及び必要に応じて設けられるシリコン系密着層２０の各層の形成は、極薄化によるファインピッチ化に対応しやすい観点から、気相法により行われるのが好ましい。気相法の例としては、スパッタリング法、真空蒸着法、及びイオンプレーティング法が挙げられるが、０．０５ｎｍ〜５０００ｎｍといった幅広い範囲で膜厚制御できる点、広い幅ないし面積にわたって膜厚均一性を確保できる点等から、最も好ましくはスパッタリング法である。特に、シリコン層１４、炭素層１６、極薄銅層１８、及び必要に応じて設けられるシリコン系密着層２０の全ての層をスパッタリング法により形成することで、製造効率が格段に高くなる。気相法による成膜は公知の気相成膜装置を用いて公知の条件に従って行えばよく特に限定されない。例えば、スパッタリング法を採用する場合、スパッタリング方式は、マグネトロンスパッタリング、２極スパッタリング法等、公知の種々の方法であってよいが、マグネトロンスパッタリングが、成膜速度が速く生産性が高い点で好ましい。また、スパッタリングはＤＣ（直流）及びＲＦ（高周波）のいずれの電源で行ってもよい。
【００２６】
以下、シリコン層１４、炭素層１６、極薄銅層１８、及びシリコン系密着層２０の各層の気相法（好ましくはスパッタリング法）による成膜について説明する。
【００２７】
シリコン層１４の気相法による成膜は、シリコンターゲット及び／又はシリコンカーバイドターゲットを用い、非酸化性雰囲気下、必要に応じて炭素源及び水素源を含む少なくとも１種の添加成分とともに行われるのが好ましい。このとき、添加成分は、メタン、エタン、プロパン、ブタン、アセチレン、及びテトラエトキシシランからなる群から選択される少なくとも１種のガスを原料とするのが好ましい。これらの原料はいずれも１つの成分で炭素源及び水素源の両方としての役割を果たすことができるので好都合である。シリコンターゲットの純度は９９．９％以上が好ましいが、ＤＣスパッタリングを行う場合には、シリコンターゲットのバルク抵抗を（例えば０．０１Ω・ｃｍ以下まで）下げて成膜効率を向上させることが望まれるため、導電性ドーパントをドープしたシリコンターゲットを使用するのが好ましい。導電性ドーパントの好ましい例としては、Ｂ（ホウ素）、Ｐ（リン）、Ａｌ（アルミニウム）、Ｓｂ（アンチモン）、Ａｓ（ヒ素）及びそれらの組合せが挙げられ、最も好ましくはＢ（ホウ素）である。シリコンターゲットにホウ素等の導電性ドーパントをドープする場合、導電性ドーパントの添加量は０．０１ｐｐｍ〜５００ｐｐｍとするのが好ましく、より好ましくは０．０１ｐｐｍ〜３００ｐｐｍである。また、スパッタリングを開始する前のチャンバ内の到達真空度は１×１０−４Ｐａ未満とするのが好ましい。スパッタリングに用いるガスとしては、アルゴンガス等の不活性ガスとともに、添加成分の原料となるべきガス（好ましくはメタン、エタン、プロパン、ブタン、アセチレン、テトラエトキシシラン又はそれらの任意の組合せ）を併用するのが好ましい。最も好ましいガスはアルゴンガスとメタンガスの組合せである。アルゴンガスの流量はスパッタリングチャンバーサイズ及び成膜条件に応じて適宜決定すればよく特に限定されない。また、異常放電やプラズマ照射不良などの稼働不良なく、連続的に成膜する観点から成膜時の圧力は０．１〜２．０Ｐａの範囲で行うことが好ましい。この圧力範囲は、装置構造、容量、真空ポンプの排気容量、成膜電源の定格容量等に応じ、成膜電力、アルゴンガスの流量を調整することで設定すればよい。また、スパッタリング電力は成膜の膜厚均一性、生産性等を考慮してターゲットの単位面積あたり０．０５〜１０．０Ｗ／ｃｍ２の範囲内で適宜設定すればよい。
【００２８】
炭素層１６の気相法（好ましくはスパッタリング法）による成膜は、カーボンターゲットを用いてアルゴン等の不活性雰囲気下で行われるのが好ましい。カーボンターゲットはグラファイトで構成されるのが好ましいが、不可避不純物（例えば雰囲気等の周囲環境に由来する酸素や炭素）を含みうる。カーボンターゲットの純度は９９．９９％以上が好ましく、より好ましくは９９．９９９％以上である。また、異常放電やプラズマ照射不良などの稼働不良なく、連続的に成膜する観点から成膜時の圧力は０．１〜２．０Ｐａの範囲で行うことが好ましい。この圧力範囲は、装置構造、容量、真空ポンプの排気容量、成膜電源の定格容量等に応じ、成膜電力、アルゴンガスの流量を調整することで設定すればよい。また、スパッタリング電力は成膜の膜厚均一性、生産性等を考慮してターゲットの単位面積あたり０．０５〜１０．０Ｗ／ｃｍ２の範囲内で適宜設定すればよい。
【００２９】
極薄銅層１８の気相法（好ましくはスパッタリング法）による成膜は、銅ターゲットを用いてアルゴン等の不活性雰囲気下で行われるのが好ましい。銅ターゲットは金属銅で構成されるのが好ましいが、不可避不純物を含みうる。銅ターゲットの純度は９９．９％以上が好ましく、より好ましくは９９．９９％、さらに好ましくは９９．９９９％以上である。極薄銅層１８の気相成膜時の温度は、５０℃以下が好ましく。より好ましくは４０℃以下、さらに好ましくは３０℃以下、特に好ましくは２５℃以下である。スパッタリング法による成膜には、カルーセル方式やロール・トゥ・ロール方式が採用可能である。また、成膜の際にサンプルを支持するステージやキャンロール（成膜時にサンプルを巻きつけるロール）の温度を所定温度に制御することも可能である。成膜時、Ａｒプラズマの影響によりサンプル温度が１００℃以上となることもあるため、積極的な冷却機構が必要となる。また、異常放電やプラズマ照射不良などの稼働不良なく、連続的に成膜する観点から成膜時の圧力は０．１〜２．０Ｐａの範囲で行うことが好ましい。この圧力範囲は、装置構造、容量、真空ポンプの排気容量、成膜電源の定格容量等に応じ、成膜電力、アルゴンガスの流量を調整することで設定すればよい。また、スパッタリング電力は成膜の膜厚均一性、生産性等を考慮してターゲットの単位面積あたり０．０５〜１０．０Ｗ／ｃｍ２の範囲内で適宜設定すればよい。
【００３０】
シリコン系密着層２０の気相法による成膜は、シリコンターゲット及び／又はシリコンカーバイドターゲットを用い、非酸化性雰囲気下、炭素源及び水素源を含む少なくとも１種の添加成分とともに行われるのが好ましい。このとき、添加成分は、メタン、エタン、プロパン、ブタン、アセチレン、及びテトラエトキシシランからなる群から選択される少なくとも１種のガスを原料とするのが好ましい。これらの原料はいずれも１つの成分で炭素源及び水素源の両方としての役割を果たすことができるので好都合である。シリコンターゲットの純度は９９．９％以上が好ましいが、ＤＣスパッタリングを行う場合には、シリコンターゲットのバルク抵抗を（例えば０．０１Ω・ｃｍ以下まで）下げて成膜効率を向上させることが望まれるため、導電性ドーパントをドープしたシリコンターゲットを使用するのが好ましい。導電性ドーパントの好ましい例としては、Ｂ（ホウ素）、Ｐ（リン）、Ａｌ（アルミニウム）、Ｓｂ（アンチモン）、Ａｓ（ヒ素）及びそれらの組合せが挙げられ、最も好ましくはＢ（ホウ素）である。シリコンターゲットにホウ素等の導電性ドーパントをドープする場合、導電性ドーパントの添加量は０．０１ｐｐｍ〜５００ｐｐｍとするのが好ましく、より好ましくは０．０１ｐｐｍ〜３００ｐｐｍである。また、スパッタリングを開始する前のチャンバ内の到達真空度は１×１０−４Ｐａ未満とするのが好ましい。スパッタリングに用いるガスとしては、アルゴンガス等の不活性ガスとともに、添加成分の原料となるべきガス（好ましくはメタン、エタン、プロパン、ブタン、アセチレン、テトラエトキシシラン又はそれらの任意の組合せ）を併用するのが好ましい。最も好ましいガスはアルゴンガスとメタンガスの組合せである。アルゴンガスの流量はスパッタリングチャンバーサイズ及び成膜条件に応じて適宜決定すればよく特に限定されない。また、異常放電やプラズマ照射不良などの稼働不良なく、連続的に成膜する観点から成膜時の圧力は０．１〜２．０Ｐａの範囲で行うことが好ましい。この圧力範囲は、装置構造、容量、真空ポンプの排気容量、成膜電源の定格容量等に応じ、成膜電力、アルゴンガスの流量を調整することで設定すればよい。また、スパッタリング電力は成膜の膜厚均一性、生産性等を考慮してターゲットの単位面積あたり０．０５〜１０．０Ｗ／ｃｍ２の範囲内で適宜設定すればよい。
【００３１】
本発明のキャリア付銅箔は樹脂付銅箔の形態で提供されてもよい。この場合、本発明の樹脂付銅箔は、本発明のキャリア付銅箔と、キャリア付銅箔の極薄銅層上に設けられる樹脂組成物層とを備えてなる。樹脂組成物層は樹脂付銅箔において一般的に用いられる各種樹脂であってよく特に限定されない。樹脂組成物層は公知の樹脂付銅箔において一般的に採用される樹脂層であってよく、プリント配線板の製造方法に関して後述する樹脂層２２と同様に構成すればよい。
【００３２】
プリント配線板の製造方法
本発明のキャリア付銅箔を用いてプリント配線板を製造することができる。以下、プリント配線板の好ましい製造方法について説明する。このプリント配線板の製造方法は、（１）キャリア付積層体の形成工程と、（２）レーザー加工工程と、（３）デスミア処理工程と、（４）キャリア剥離工程とを少なくとも含む。これらの工程に従ったプリント配線板の製造方法の一部が模式的に図３に示される。
【００３３】
（１）キャリア付積層体の形成工程
少なくともコア層（図示せず）の片面に樹脂層２２及び本発明のキャリア付銅箔１０を順に積層して、又は本発明の樹脂付銅箔を積層して、キャリア付積層体１１を形成する。ここで、コア層の形態としては２つの形態が挙げられる。（ｉ）コア層の第一の形態は、有底ビアを有するビルドアップ層の表面層として用いられるコア層である。この場合におけるコア層の例としては、パターン加工された内層導体２６を表面に有する積層板、パターン加工されていない内層導体２６を表面に有するコアレス支持体が挙げられる。（ｉｉ）コア層の第二の形態は、片面又は両面銅張積層板として用いられるコア層である。この場合におけるコア層の例としては、繊維状強化材（ガラスクロス）が含浸されたプリプレグ、耐熱性樹脂フィルム、樹脂板、及びガラス板が挙げられる。いずれにしても、図３に示されるように、本発明のキャリア付銅箔１０の極薄銅層１８側（存在する場合にはシリコン系密着層２０側）にコア層及び樹脂層２２が位置するように積層されるのが好ましい。
【００３４】
樹脂層２２は、樹脂、好ましくは絶縁性樹脂を含んでなる。樹脂層はプリプレグ及び／又は樹脂シートであるのが好ましい。プリプレグとは、合成樹脂板、ガラス板、ガラス織布、ガラス不織布、紙等の基材に合成樹脂を含浸させた複合材料の総称である。絶縁性樹脂の好ましい例としては、エポキシ樹脂、シアネート樹脂、ビスマレイミドトリアジン樹脂（ＢＴ樹脂）、ポリフェニレンエーテル樹脂、フェノール樹脂、４フッ化エチレン樹脂、フッ素樹脂等が挙げられる。また、樹脂シートを構成する絶縁性樹脂の例としては、エポキシ樹脂、ポリイミド樹脂、ポリエステル樹脂等の絶縁樹脂が挙げられる。また、樹脂層２２には絶縁性を向上する等の観点からシリカ、アルミナ等の各種無機粒子からなるフィラー粒子等が含有されていてもよい。
【００３５】
（２）レーザー加工工程
キャリア付積層体にレーザー加工を施して、ビアホール２８を形成する。レーザー加工においてコア層が内層導体２６を有する場合には内層導体２６がビア底として露出するまで穿孔すればよい。あるいは、レーザー加工によりコア層を貫通するように穿孔を行って貫通ビアホールを形成してもよい。いずれにしても、レーザー加工は市販のレーザー加工機を用いて行えばよい。使用可能なレーザーの種類は特に限定されず、例えば炭酸ガスレーザー、ＵＶ−ＹＡＧレーザー、エキシマレーザー等が好ましく使用可能である。特に、本発明においてはキャリア１２が樹脂製であるので、金属製キャリアの場合とは異なり、炭酸ガスレーザー等の比較的低いエネルギーのレーザーを用いることもできる。より高エネルギーのＵＶ−ＹＡＧレーザーやエキシマレーザーを用いるのもまた好ましい。このような高エネルギーのレーザーは短波長であるため、Ｌ／Ｓ（ライン／スペース）が５μｍ以下／５μｍ以下でビアホール径５０μｍ以下といったファインピッチ用途に特に適する。いずれにしても、本発明のキャリア付銅箔はレーザー加工性に優れており、極めて高い精度でビアホールを形成することができる。
【００３６】
（３）デスミア処理工程
次いで、ビアホール２８にデスミア処理を施してスミアを除去する。この工程はデスミア処理溶液によるデスミア処理として公知の手法であり、例えば、過マンガン酸塩溶液や、クロム酸塩液等を用いてデスミア処理溶液をビアホール２８を接触させる方法により行えばよい。スミア除去を効率的に行い、キャリア１２への浸食を極力低減させることができる点において、デスミア処理溶液は過マンガン酸塩溶液であるのが好ましい。また、例えば、デスミア処理溶液による処理の前に、スミア除去の促進のために、有機溶剤、あるいは有機溶剤とアルカリとの混合溶液等を用いて膨潤処理を行ってもよい。また、デスミア処理溶液による処理後に、残存した過マンガン酸塩の除去のために、中和還元剤による還元処理等を行ってもよい。本発明の方法においては、図２に示されるように、キャリア１２としてポリエチレンナフタレート樹脂（ＰＥＮ）、ポリエーテルサルフォン樹脂（ＰＥＳ）、ポリイミド樹脂（ＰＩ）、及びポリフェニレンサルファイド樹脂（ＰＰＳ）から選択される少なくとも１種の樹脂で構成し、かつ、剥離層をシリコン層１４及び炭素層１６の２層構成とすることで、前述したとおり、（ｉ）キャリアの溶解及び（ｉｉ）界面層の溶解又は密着不良に関する問題を同時に解消することができる。すなわち、デスミア処理におけるキャリアの耐食性、及びデスミア処理における剥離層の耐食性の両方を向上させることができる。
【００３７】
（４）キャリア剥離工程
デスミア処理工程後、キャリア１２を剥離する。キャリア１２の剥離は、例えば機械的に行えばよい。上記特定樹脂製のキャリア１２と上記２層構成の剥離層（すなわちシリコン層１４及び炭素層１６）との組合せにより、レーザー加工時やデスミア処理時には剥がれにくく、かつ、デスミア処理後には剥しやすいといった、極めて好都合なキャリア剥離強度を実現することができる。
【００３８】
（５）その他の工程
図３に示されるように、キャリア１２が剥離された積層体に対して、無電解銅めっき３０の形成等を行えばよい。ただし、無電解銅めっきは、デスミア処理工程とキャリア剥離工程との間に行ってもよいし、図３に示されるようにキャリア剥離工程後に行ってもよい。無電解銅めっき後は、公知の手法に従い配線加工を施してプリント配線板を得ることができる。このプリント配線板の製造手法は、配線パターンの微細化に適するＭＳＡＰ法である。ＭＳＡＰ法によるプリント配線板の製造においては、図４及び５に示されるように、フォトレジスト１３１の形成（工程（ｄ））、電気銅めっき１３２の付着（工程（ｅ））、フォトレジスト１３１の剥離（工程（ｆ））、及びフラッシュエッチングによる微細配線パターン１３２ａ間での極薄銅層１１８の除去による配線１３４の形成（工程（ｇ））が行われる。本発明のキャリア付銅箔は、ライン／スペース（Ｌ／Ｓ）が１３μｍ以下／１３μｍ以下（例えば１２μｍ／１２μｍ、１０μｍ／１０μｍ、５μｍ／５μｍ、２μｍ／２μｍ、１μｍ／１μｍ）といった程度にまで高度に微細化された配線パターンの形成に適している。
【００３９】
もっとも、プリント配線板は、本発明のキャリア付銅箔１０の極薄銅層１８を用いること以外は、公知の層構成が採用可能である。プリント配線板に関する具体例としては、プリプレグの片面又は両面に本発明のキャリア付銅箔１０の極薄銅層１８を接着させ硬化した積層体（ＣＣＬ）とした上で回路形成した片面又は両面プリント配線板や、これらを多層化した多層プリント配線板等が挙げられる。また、他の具体例としては、樹脂フィルム上に本発明のキャリア付銅箔１０の極薄銅層１８を形成して回路を形成するフレキシブル・プリント配線板、ＣＯＦ、ＴＡＢテープ等も挙げられる。さらに他の具体例としては、本発明のキャリア付銅箔に上述の樹脂層を塗布した樹脂付銅箔（ＲＣＣ）を形成し、樹脂層を絶縁接着材層として上述のプリント基板に積層した後、極薄銅層を配線層の全部又は一部としてセミアディティブ法（ＳＡＰ）、モディファイド・セミアディティブ（ＭＳＡＰ）法、サブトラクティブ法等の手法で回路を形成したビルドアップ配線板や、半導体集積回路上へ樹脂付銅箔の積層と回路形成を交互に繰りかえすダイレクト・ビルドアップ・オン・ウェハー等が挙げられる。より発展的な具体例として、上記樹脂付銅箔を基材に積層し回路形成したアンテナ素子、接着剤層を介してガラスや樹脂フィルムに積層しパターンを形成したパネル・ディスプレイ用電子材料や窓ガラス用電子材料、本発明のキャリア付銅箔１０の極薄銅層１８に導電性接着剤を塗布した電磁波シールド・フィルム等も挙げられる。
【実施例】
【００４０】
本発明を以下の例によってさらに具体的に説明する。【００４１】
例１
（１）キャリア付銅箔の作製
図１に示されるように、キャリア１２としての樹脂フィルム上にシリコン層１４、炭素層１６、極薄銅層１８及びシリコン系密着層２０をこの順に成膜してキャリア付銅箔１０を作製した。具体的な手順は以下のとおりである。なお、以下の例において言及される算術平均粗さＲａはＪＩＳ  Ｂ  ０６０１−２００１に準拠して非接触表面形状測定機（Ｚｙｇｏ株式会社製ＮｅｗＶｉｅｗ５０３２）で測定された値である。【００４２】
（１ａ）キャリアの準備
算術平均粗さＲａ１．８ｎｍの表面を有する厚さ３８μｍのポリエイレンナフタレート（ＰＥＮ）フィルム（製品名：Ｑ５１、帝人デュポンフィルム社製）を用意した。【００４３】
（１ｂ）シリコン層の形成
キャリア１２の表面に、厚さ１０ｎｍのシリコン層１４を以下の装置及び条件でスパッタリングにより形成した。
‐  装置：自走式スパッタリング装置（ヒラノ光音株式会社製）
‐  ターゲット：２８０ｍｍ×１５８０ｍｍ×厚さ６ｍｍサイズのホウ素を２００ｐｐｍドープしたシリコンターゲット
‐  到達真空度Ｐｕ：５×１０−４Ｐａ未満
‐  ガス：アルゴンガス（流量：５００ｓｃｃｍ）
‐  スパッタリング圧：０．４５Ｐａ
‐  スパッタリング電力：１０ｋＷ（２．３Ｗ／ｃｍ２）
‐  搬送速度：４ｍ／ｍｉｎ【００４４】
（１ｃ）炭素層の形成
シリコン層１４の上に、アモルファスカーボンからなる厚さ２．７ｎｍの炭素層１６を以下の装置及び条件でスパッタリングにより形成した。
‐  装置：自走式スパッタリング装置（ヒラノ光音株式会社製）
‐  ターゲット：２８０ｍｍ×１５８０ｍｍ×厚さ６ｍｍサイズの炭素ターゲット（純度９９．９９％）
‐  キャリアガス：Ａｒ（流量：５００ｓｃｃｍ）
‐  到達真空度Ｐｕ：５×１０−４Ｐａ未満
‐  スパッタリング圧ＰＡｒ：０．４５Ｐａ
‐  スパッタリング電力：６ｋＷ
‐  搬送速度：４ｍ／ｍｉｎ【００４５】
（１ｄ）極薄銅層の形成
炭素層１６の上に、膜厚０．３μｍの極薄銅層１８を以下の装置及び条件でスパッタリングにより形成した。得られた極薄銅層１８の炭素層１６と反対側の表面（すなわち外側表面）の算術平均粗さ（Ｒａ）は５．２ｎｍであった。
‐  装置：自走式スパッタリング装置（ヒラノ光音株式会社製）
‐  ターゲット：２８０ｍｍ×１５８０ｍｍ×厚さ１０ｍｍサイズの銅ターゲット（純度９９．９８％）
‐  到達真空度Ｐｕ：５×１０−４Ｐａ未満
‐  ガス：アルゴンガス（流量：５００ｓｃｃｍ）
‐  スパッタリング圧：０．４５Ｐａ
‐  スパッタリング電力：２０ｋＷ（４．５Ｗ／ｃｍ２）
‐  搬送速度：０．４ｍ／ｍｉｎ【００４６】
（１ｅ）シリコン系密着層の形成
極薄銅層１８の上にシリコン系密着層２０として厚さ６ｎｍのシリコン層を以下の装置及び条件でスパッタリングにより形成して、キャリア付銅箔を作製した。
‐  装置：自走式スパッタリング装置（ヒラノ光音株式会社製）
‐  ターゲット：２８０ｍｍ×１５８０ｍｍ×厚さ６ｍｍサイズのホウ素を２００ｐｐｍドープしたシリコンターゲット
‐  到達真空度Ｐｕ：５×１０−４Ｐａ未満
‐  ガス：アルゴンガス（流量：５００ｓｃｃｍ）
メタンガス（流量：５．０ｓｃｃｍ）
二酸化炭素ガス（流量：０．５ｓｃｃｍ）
‐  スパッタリング圧：０．４５Ｐａ
‐  スパッタリング電力：３ｋＷ（０．６７Ｗ／ｃｍ２）
‐  搬送速度：０．４ｍ／ｍｉｎ【００４７】
（１ｆ）組成分析
シリコン層１４、炭素層１６及びシリコン系密着層２０の組成分析をＸ線光電子分光（ＸＰＳ）により行った。このＸＰＳによる組成分析は、Ｘ線光電子分光（ＸＰＳ）装置（アルバック・ファイ株式会社製、Ｑｕａｎｔｕｍ２０００）を使用して、出力：４０Ｗ、Ｘ線源：Ａｌ（モノクロメーター使用）、Ｘ線ビーム径：２００μｍ、エネルギー範囲：０〜１４００ｅＶ、パスエネルギー：５８．７ｅＶ、ステップ：１．０ｅＶ、測定設定時間：５分、サーベイ測定の条件で行った。得られたサーベイスペクトルを用いた対象元素の定量化を、相対感度係数法を用いたソフトウエアで行った。こうしてＸＰＳ測定を行うことにより、シリコン濃度、炭素濃度等（原子％）を決定した。【００４８】
なお、測定の便宜のため、シリコン層１４と炭素層１６の組成分析は、組成分析モニター用のサンプルとして、装置内に遮蔽板を設置してフィルム基材上にシリコン層１４のみを上記（１ｂ）と同様の条件で成膜、あるいはフィルム基材上に炭素層１６のみを上記（１ｃ）と同様の条件で成膜し、それぞれの表面に対して上記組成分析を行うことにより行った。こうして実際に多層化されたキャリア付銅箔におけるシリコン層１４と炭素層１６の組成を把握した。一方、シリコン系密着層２０の組成分析は、上記（１ｅ）において最終的に得られたキャリア付銅箔の表面に対して行った。【００４９】
その結果、シリコン層１４のシリコン濃度は９６原子％であり、炭素層１６の炭素濃度は８６原子％であった。また、シリコン系密着層２０は、シリコン濃度が７２．６原子％、炭素濃度が１２．４原子％、酸素濃度が１５．０原子％であった。【００５０】
例２
ｉ）キャリア１２として算術平均粗さＲａ２．５ｎｍの表面を有するポリエーテルサルフォン（ＰＥＳ）（製品名：スミカエクセル、住友化学社製）を用いたこと、及びｉｉ）炭素層１６の厚さを３．０ｎｍとしたこと以外は、例１と同様にして、キャリア付銅箔の作製及び評価を行った。結果は表１に示されるとおりであった。なお、極薄銅層１８の炭素層１６と反対側の表面の算術平均粗さＲａは６．３ｎｍであった。また、シリコン層１４、炭素層１６、及びシリコン系密着層２０の組成は例１と概ね同様であった。【００５１】
例３（比較）
シリコン層１４の代わりにアルミニウム層を以下のようにして形成したこと以外は、例１と同様にして、キャリア付銅箔の作製及び評価を行った。結果は表１に示されるとおりであった。なお、極薄銅層の炭素層と反対側の表面の算術平均粗さＲａは４．６ｎｍであった。また、炭素層１６、及びシリコン系密着層２０の組成は例１と概ね同様であった。【００５２】
（アルミニウム層の形成）
キャリア１２の表面に、厚さ７．０ｎｍのアルミニウム層を以下の装置及び条件でＤＣスパッタリングにより形成した。
‐  装置：自走式スパッタリング装置（ヒラノ光音株式会社製）
‐  ターゲット：２８０ｍｍ×１５８０ｍｍ×厚さ６ｍｍサイズのアルミニウムターゲット（純度９９．９９％）
‐  キャリアガス：Ａｒ（流量：５００ｓｃｃｍ）
‐  スパッタリング圧：０．４５Ｐａ
‐  スパッタリング電力：１．８Ｗ／ｃｍ２【００５３】
例４
キャリア１２として算術平均粗さＲａ７．５ｎｍの表面を有するポリフェニレンサルファイド（ＰＰＳ）フィルム（製品名：トレリナ、東レ社製）を用いたこと以外は、例１と同様にして、キャリア付銅箔の作製及び評価を行った。結果は表１に示されるとおりであった。なお、極薄銅層１８の炭素層１６と反対側の表面の算術平均粗さＲａは１０．３ｎｍであった。また、シリコン層１４、炭素層１６、及びシリコン系密着層２０の組成は例１と概ね同様であった。【００５４】
例５（比較）
ｉ）キャリア１２として以下のようにして作製された電解銅箔を用いたこと、及びｉｉ）シリコン層１４の代わりにチタン層を以下のようにして形成したこと以外は、例１と同様にして、キャリア付銅箔の作製及び評価を行った。なお、極薄銅層１８の炭素層１６と反対側の表面の算術平均粗さＲａは６１．７ｎｍであった。また、炭素層１６及びシリコン系密着層２０の組成は例１と概ね同様であった。【００５５】
（キャリアの準備）
算術平均粗さＲａ６０〜７０ｎｍの光沢面を有する厚さ１８μｍの電解銅箔（三井金属鉱業株式会社製）をキャリア１２として用意した。このキャリアを酸洗処理した。この酸洗処理は、キャリアを硫酸濃度１５０ｇ／ｌ、液温３０℃の希硫酸溶液に３０秒間浸漬して表面酸化被膜を除去し、水洗後、乾燥することにより行った。【００５６】
（チタン層の形成）
酸洗処理後のキャリア（電解銅箔）の光沢面側に、厚さ６．０ｎｍのチタン層を以下の装置及び条件でスパッタリングにより形成した。
‐  装置：自走式スパッタリング装置（ヒラノ光音株式会社製）
‐  ターゲット：２８０ｍｍ×１５８０ｍｍ×厚さ６ｍｍサイズのチタンターゲット（純度９９．９６％）
‐  キャリアガス：Ａｒ（流量：５００ｓｃｃｍ）
‐  スパッタリング圧：０．４５Ｐａ
‐  スパッタリング電力：１．８Ｗ／ｃｍ２【００５７】
例６（比較）
キャリア１２として算術平均粗さＲａ１．７ｎｍの表面を有する厚さ５０μｍのポリエチレンテレフタレート（ＰＥＴ）フィルム（製品名：ルミラー、東レ社製）を用いたこと以外は、例１と同様にして、キャリア付銅箔の作製及び評価を行った。結果は表１に示されるとおりであった。なお、極薄銅層１８の炭素層１６と反対側の表面の算術平均粗さＲａは５．８ｎｍであった。また、シリコン層１４、炭素層１６、及びシリコン系密着層２０の組成は例１と概ね同様であった。【００５８】
例７（比較）
ｉ）シリコン層１４の代わりに厚さ６．０ｎｍのチタン層を例５と同様にして形成したこと、及びｉｉ）炭素層１６の厚さを０．５ｎｍとしたこと以外は、例１と同様にして、キャリア付銅箔の作製及び評価を行った。結果は表１に示されるとおりであった。なお、極薄銅層１８の炭素層１６と反対側の表面の算術平均粗さＲａは４．５ｎｍであった。また、炭素層１６及びシリコン系密着層２０の組成は例１と概ね同様であった。【００５９】
例８（比較）
ｉ）キャリア１２として算術平均粗さＲａ３．７ｎｍの表面を有する厚さ３８μｍのポリエーテルサルフォン（ＰＥＳ）フィルムを用いたこと、ｉｉ）シリコン層１４の代わりに厚さ６．０ｎｍのチタン層を例５と同様にして形成したこと、及び及びｉｉｉ）炭素層１６の厚さを５．０ｎｍとしたこと以外は、例１と同様にして、キャリア付銅箔の作製及び評価を行った。結果は表１に示されるとおりであった。なお、極薄銅層１８の炭素層１６と反対側の表面の算術平均粗さＲａは８．５ｎｍであった。炭素層１６及びシリコン系密着層２０の組成は例１と概ね同様であった。【００６０】
例９
キャリア１２として算術平均粗さＲａ３．８ｎｍの表面を有する厚さ３５μｍのポリイミド（ＰＩ）フィルム（製品名：ユーピレックス−Ｓ、宇部興産株式会社製）を成膜面にコロナ処理をして用いたこと以外は、例１と同様にして、キャリア付銅箔の作製及び評価を行った。結果は表１に示されるとおりであった。なお、極薄銅層１８の炭素層１６と反対側の表面の算術平均粗さＲａは６．９ｎｍであった。シリコン層１４、炭素層１６、及びシリコン系密着層２０の組成は例１と概ね同様であった。【００６１】
各種評価
例１〜９のキャリア付銅箔について、以下に示されるとおり、各種評価を行った。評価結果は表１に示されるとおりであった。【００６２】
＜キャリアの耐熱性＞
キャリア１２の加熱プレス耐性を評価すべく、各例において用いたキャリア１２を単体で用意して、その耐熱性を調べた。具体的には、キャリア１２をホットプレートに載せ、大気雰囲気下で室温から加熱して温度を徐々に上げていき、２００℃から１０℃毎に温度が到達した段階で、キャリア１２に発生するクラック発生の有無を観察し、以下の順位に基づいて格付けした。
‐  評価ＡＡ：２９０℃以上でクラックが発生しなかった。
‐  評価Ａ：２６０℃以上２９０℃未満でクラックが発生した。
‐  評価Ｂ：２３０℃以上２６０℃未満でクラックが発生した。
‐  評価Ｃ：２３０℃未満でクラックが発生した（不可）。【００６３】
＜レーザー加工性＞
キャリア付銅箔１０のシリコン系密着層２０側を、厚さ３０μｍの樹脂付銅箔（ＲＣＣ）（材質：エポキシ樹脂、三井金属鉱業株式会社製）の樹脂面に積層して２２０℃で９０分間３０ｋｇｆ／ｃｍ２の圧力でプレスした。得られた銅張積層板に対して、キャリア１２表面にＵＶ−ＹＡＧレーザーを以下の条件で照射して、樹脂付銅箔（ＲＣＣ）内の銅層に到達するビアホールを形成した。
［レーザー加工条件］
‐  装置：ＵＶ−ＹＡＧレーザー加工機（ＬＵＣ−２Ｋ２１、ビアメカニクス株式会社製）
‐  プロセス：バースト（Ｂｕｒｓｔ）モード
‐  出力：０．９３Ｗ（例１〜４及び６〜８）又は５．２６Ｗ（例５）
‐  パルス繰り返し率：５０ｋＨｚ
‐  ショット数：４２（例１〜４及び６〜８）又は３０（例５）
‐  狙い径：３０μｍ【００６４】
形成したビアホールに対して、狙い径（３０μｍ）を基準としたビアホール径の加工精度を計測し、以下の基準で格付けした。
‐  評価Ａ：±３μｍの範囲内の加工精度
‐  評価Ｂ：±５μｍの範囲内の加工精度（但し、評価Ａに該当するものを除く）
‐  評価Ｃ：±１０μｍの範囲内の加工精度（但し、評価Ａ及びＢに該当するものを除く）【００６５】
＜デスミア処理におけるキャリアの耐食性＞
デスミア処理におけるキャリア１２の耐食性を評価すべく、各例において用いたキャリア１２を単体で用意して、その過マンガン酸ナトリウム耐性を調べた。具体的には、キャリア１２を過マンガン酸ナトリウム溶液（過マンガン酸ナトリウム濃度：１２Ｖｏｌ％、製品名：ＭＬＢ２１３、アトテック社製）に８０℃で３０分間浸漬してキャリアの溶出による重量減少を測定し、以下の基準で格付けした。
‐  評価Ａ：５重量％未満
‐  評価Ｂ：５重量％以上１０重量％以下
‐  評価Ｃ：１０重量％以上（不可）【００６６】
＜デスミア処理における剥離層の耐食性＞
デスミア処理による剥離層（すなわちシリコン層１４及び炭素層１６）の耐食性を評価すべく、上記レーザー加工性試験によりビアホールが形成された銅張積層板に対して過マンガン酸ナトリウム溶液を用いたデスミア処理を行い、ビアホール端からの薬液の浸食量を評価した。【００６７】
このデスミア処理は、ローム・アンド・ハース電子材料株式会社の以下に示される処理液を用いて、以下の各処理を順に行うことにより実施した。
［膨潤処理］
‐  処理液：２０体積％（８００ｍＬ／４Ｌ）のサーキュポジットＭＬＢコンディショナー２１１及び１０体積％（４００ｍＬ／４Ｌ）のサーキュポジットＺ  
‐  処理条件：７５℃で５分間浸漬
［過マンガン酸処理］
‐  処理液：１２体積％（４８０ｍＬ／４Ｌ）のサーキュポジットＭＬＢプロモーター２１３Ａ−１及び１５体積％（６００ｍＬ／４Ｌ）のサーキュポジットＭＬＢプロモーター２１３Ｂ−１
‐  処理条件：８０℃で５分間、１０分間、２０分間、又は３０分間浸漬
［中和処理］
‐  処理液：５体積％（２００ｍＬ／４Ｌ）のサーキュポジットＭＬＢニュートラライザー２１６−５
‐  処理条件：４５℃で５分間浸漬【００６８】
上記デスミア処理により得られた銅張積層板を１２０℃で５分間乾燥した。銅張積層板からキャリア１２を剥離し、極薄銅層１８と樹脂付銅箔（ＲＣＣ）の界面における浸食量を顕微鏡で観察することにより測定した。極薄銅層１８と樹脂付銅箔（ＲＣＣ）の界面における過マンガン酸ナトリウム溶液が侵入した領域は変色する。このため、上記浸食量の測定は、こうしてデスミア処理が実施された銅張積層板のビアホール周辺を観察して、ビアホールの端からの薬液の浸食量を、薬液の浸食による変色領域のビアホール端からの最大到達距離を計測することにより以下の基準で評価した。
評価Ａ：ビアホール端からの薬液浸食量が１０μｍ以下
評価Ｂ：ビアホール端からの薬液浸食量が１０μｍ超５０μｍ以下
評価Ｃ：ビアホール端からの薬液浸食量が５０μｍ超（不可）【００６９】
＜キャリア剥離強度＞
キャリア付銅箔における真空熱プレス後の剥離強度の測定を以下のように行った。キャリア付銅箔１０のシリコン系密着層２０側を、厚さ３０μｍの樹脂付銅箔（ＲＣＣ）（材質：エポキシ樹脂、三井金属鉱業株式会社製）の樹脂面に積層して２２０℃で９０分間３０ｋｇｆ／ｃｍ２の圧力でプレスした。得られた銅張積層板に対して、ＪＩＳ  Ｃ  ６４８１−１９９６に準拠して、キャリア箔を剥離した時の剥離強度（ｇｆ／ｃｍ）を測定した。このとき、測定幅は５０ｍｍとし、測定長さは２０ｍｍとした。こうして得られた剥離強度（平均値）を以下の基準で格付けした。
評価Ａ：剥離強度が１０〜３０ｇｆ／ｃｍ
評価Ｂ：剥離強度が５〜５０ｇｆ／ｃｍ
評価Ｃ：剥離強度が５ｇｆ／ｃｍ未満又は５０ｇｆ／ｃｍ超（不可）【００７０】
＜総合評価＞
上記各種の評価を総合して、下記の順位で格付けを行った。
評価Ａ：Ｃ評価（不可）なし、Ｂ評価なし
評価Ｂ：Ｃ評価（不可）なし、Ｂ評価あり
評価Ｃ：Ｃ評価（不可）あり【００７１】
【表１】
2017110404.tif 000003
【図１】
2017110404.tif 000004
【図２】
2017110404.tif 000005
【図３】
2017110404.tif 000006
【図４】
2017110404.tif 000007
【図５】
2017110404.tif 000008
【図６】
2017110404.tif 000009
【国際調査報告】
2017110404.tif 000010
2017110404.tif 000011
2017110404.tif 000012
2017110404.tif 000013